(57)【要約】      （修正有）【課題】水蒸気バリア性が高く、応力によって剥離しないバリア性フィルム基板を提供する。【解決手段】プラスチックフィルム上に少なくとも１層の有機層と少なくとも２層の無機層からなる有機無機交互積層体を有してなるバリア性フィルム基板であって、前記有機層がオキシラン環を有するポリマーを含み、前記無機層がＳｉ、Ａｌから選ばれる金属酸化物、金属窒化物もしくは金属酸化窒化物を含むことを特徴とする。【選択図】なし【特許請求の範囲】
【請求項１】
プラスチックフィルム上に少なくとも１層の有機層と少なくとも２層の無機層からなる有機無機交互積層体を有してなるバリア性フィルム基板であって、前記有機層がオキシラン環を有するポリマーを含むことを特徴とするバリア性フィルム基板。
【請求項２】
前記オキシラン環を有するポリマーが下記一般式（１）で表されるビニルモノマーから誘導される構造を有することを特徴とする請求項１に記載のバリア性フィルム基板
【化１】
2007253589.tif 000010
（式中、Ｒ11は水素原子、アルキル基またはアリール基を表し、Ｒ12は水素原子、アルキル基またはハロゲン原子を表し、ａ１１、ａ１２は各々独立に１〜４の整数を表し、Ｌ11、Ｌ12は各々独立に２価の連結基を表し、Ｌ13は（ａ１１＋ａ１２）価の連結基を表す。）
【請求項３】
前記オキシラン環を有するポリマーが下記一般式（２）で表されるビニルモノマーから誘導される構造を有することを特徴とする請求項２に記載のバリア性フィルム基板
【化２】
2007253589.tif 000011
（式中、Ｒ21は水素原子、アルキル基またはアリール基を表し、Ｒ22は水素原子またはメチル基を表し、ａ２１、ａ２２は各々独立に１〜４の整数を表し、Ｌ21、Ｌ22は各々独立に２価の連結基を表し、Ｌ23は（ａ２１＋ａ２２）価の連結基を表す。）
【請求項４】
前記一般式（２）におけるＲ22が水素原子であることを特徴とする請求項３に記載のバリア性フィルム基板
【請求項５】
前記無機層のうちの少なくとも１層が、Ｓｉ、Ａｌから選ばれる金属の酸化物、窒化物もしくは酸化窒化物を含むことを特徴とする請求項１〜４のいずれか一項に記載のバリア性フィルム基板。
【請求項６】
４０℃・相対湿度９０％における水蒸気透過率が０．０１ｇ／ｍ2・ｄａｙ以下であることを特徴とする請求項１〜５のいずれか一項に記載のバリア性フィルム基板。
【請求項７】
前記プラスチックフィルムのガラス転移温度が２００℃以上であることを特徴とする請求項１〜６のいずれか一項に記載のバリア性フィルム基板。
【請求項８】
請求項１〜７のいずれか一項に記載のバリア性フィルム基板を用いた有機電界発光素子。
【発明の詳細な説明】
【技術分野】
【０００１】
本発明は、バリア性フィルム基板に関するものであり、特に各種デバイスの基板に好適な積層型のバリア性フィルム基板に関する。さらに本発明は、前記バリア性フィルム基板を用いた、耐久性およびフレキシブル性に優れた有機電界発光素子（有機ＥＬ素子）に関するものである。
【背景技術】
【０００２】
従来から、プラスチックフィルムの表面に、酸化アルミニウム、酸化マグネシウム、酸化珪素等の金属酸化物薄膜を形成したバリア性フィルムは、水蒸気や酸素など各種ガスの遮断を必要とする物品の包装や、食品、工業用品および医薬品等の変質を防止するための包装用途に広く用いられている
【０００３】
近年、液晶表示素子や有機電界発光素子（有機ＥＬ素子）等の分野においては、重くて割れやすいガラス基板に代わって、プラスチックフィルム基板が採用され始めている。プラスチックフィルム基板はロールトゥロール（Roll to Roll）方式に適用可能であることから、コストの点でも有利である。しかし、プラスチックフィルム基板はガラス基板と比較して水蒸気バリア性に劣るという問題がある。このため、プラスチックフィルム基板を液晶表示素子に用いると、水蒸気が液晶セル内に侵入し、表示欠陥が発生する。
【０００４】
この問題を解決するために、プラスチックフィルム上に金属酸化物薄膜を形成したバリア性フィルム基板を用いることが知られている。バリア性フィルム基板としては、プラスチックフィルム上に酸化珪素を蒸着したもの（例えば、特許文献１参照）や、酸化アルミニウムを蒸着したもの（例えば、特許文献２参照）が知られており、これらはいずれも水蒸気透過能が１ｇ／ｍ2／ｄａｙ程度となるバリア性を有する。
【０００５】
しかし、有機ＥＬ素子に用いるための基板には水蒸気透過率が０．０１ｇ／ｍ2／ｄａｙ未満となるようなバリア性が要求される。かかる要求に応えるための手段として、有機層／無機層の交互積層構造を有するバリア膜を真空蒸着法により作製する技術が提案されている（例えば、非特許文献１参照）。
【特許文献１】特公昭５３−１２，９５３号公報（第１頁〜第３頁）
【特許文献２】特開昭５８−２１７，３４４号公報（第１頁〜第４頁）
【非特許文献１】Affinitoら著「Thin Solid Films」（１９９６）、Ｐ．２９０〜２９１（第６３頁〜第６７頁）
【発明の開示】
【発明が解決しようとする課題】
【０００６】
しかしながら有機層／無機層の交互積層構造を有するバリア膜は層間の密着性に問題があり、曲げ等の変形によってバリア膜が剥離するという問題点があった。剥離しやすいバリア性フイルム基板を用いて作成した有機ＥＬ素子を湿熱条件で保存すると、剥離によって本来のバリア性が発揮されないためにダークスポットと呼ばれる非発光故障が発生する。このため、水蒸気バリア性が高く、応力によって剥離しないバリア性フィルム基板の開発が望まれていた。
【０００７】
本発明の第１の目的は、水蒸気バリア性が高く、応力によって剥離しないバリア性フィルム基板を提供することである。本発明の第２の目的は、前記バリア性フィルム基板を用いた有機ＥＬ素子を提供することである。
【課題を解決するための手段】
【０００８】
本発明者は鋭意検討を重ねた結果、下記の構成を有する本発明によれば従来技術の課題を解決し、本発明の目的を達成しうることを見出した。
［１］  プラスチックフィルム上に少なくとも１層の有機層と少なくとも２層の無機層からなる有機無機交互積層体を有してなるバリア性フィルム基板であって、前記有機層がオキシラン環を有するポリマーを含むことを特徴とするバリア性フィルム基板。
【０００９】
［２］  前記オキシラン環を有するポリマーが下記一般式（１）で表されるビニルモノマーから誘導される構造を有することを特徴とする［１］に記載のバリア性フィルム基板
【００１０】
【化１】
2007253589.tif 000002
（式中、Ｒ11は水素原子、アルキル基またはアリール基を表し、Ｒ12は水素原子、アルキル基またはハロゲン原子を表し、ａ１１、ａ１２は各々独立に１〜４の整数を表し、Ｌ11、Ｌ12は各々独立に２価の連結基を表し、Ｌ13は（ａ１１＋ａ１２）価の連結基を表す。）
【００１１】
［３］  前記オキシラン環を有するポリマーが下記一般式（２）で表されるビニルモノマーから誘導される構造を有することを特徴とする［２］に記載のバリア性フィルム基板
【００１２】
【化２】
2007253589.tif 000003
（式中、Ｒ21は水素原子、アルキル基またはアリール基を表し、Ｒ22は水素原子またはメチル基を表し、ａ２１、ａ２２は各々独立に１〜４の整数を表し、Ｌ21、Ｌ22は各々独立に２価の連結基を表し、Ｌ23は（ａ２１＋ａ２２）価の連結基を表す。）
【００１３】
［４］  前記一般式（２）におけるＲ22が水素原子であることを特徴とする［３］に記載のバリア性フィルム基板。
［５］  前記無機層のうちの少なくとも１層が、Ｓｉ、Ａｌから選ばれる金属の酸化物、窒化物もしくは酸化窒化物を含むことを特徴とする［１］〜［４］のいずれか一項に記載のバリア性フィルム基板。
［６］  ４０℃・相対湿度９０％における水蒸気透過率が０．０１ｇ／ｍ2・ｄａｙ以下であることを特徴とする［１］〜［５］のいずれか一項に記載のバリア性フィルム基板。
【００１４】
［７］  前記プラスチックフィルムのガラス転移温度が２００℃以上であることを特徴とする［１］〜［６］のいずれか一項に記載のバリア性フィルム基板。
［８］  ［１］〜［７］のいずれか一項に記載のバリア性フィルム基板を用いた有機電界発光素子。
【発明の効果】
【００１５】
本発明のバリア性フィルム基板は、水蒸気バリア性が高く、応力によって剥離しないという特徴を有する。また、本発明の有機ＥＬ素子は、湿熱条件下で保存してもダークスポットなどの非発光故障を生じない。
【発明を実施するための最良の形態】
【００１６】
まず、以下に本発明のバリア性フィルム基板について詳細に説明する。以下に記載する構成要件の説明は、本発明の代表的な実施態様に基づいてなされることがあるが、本発明はそのような実施態様に限定されるものではない。なお、本明細書において「〜」を用いて表される数値範囲は、「〜」の前後に記載される数値を下限値および上限値として含む範囲を意味する。
【００１７】
＜バリア性フィルム基板＞
本発明のバリア性フィルム基板は、プラスチックフィルム上に、少なくとも１層の有機層と少なくとも２層の無機層からなる無機有機交互積層体を有する。ここでいう有機無機交互積層体とは、プラスチックフィルム側から有機層と無機層を交互に有する積層体であって、少なくともプラスチックフィルム側から第１の有機層、無機層（第１の無機層）、第２の有機層の順に積層された構造を含む積層体、または、プラスチックフィルム側から第１の無機層、有機層（第１の有機層）、第２の無機層の順に積層された構造を含む積層体を指す。第２の有機層（または第２の無機層）の上には、第２の無機層（または第２の有機層）、第３の有機層（または第３の無機層）、第３の無機層（または第３の有機層）、第４の有機層（または第４の無機層）、第４の無機層（または第４の有機層）、第５の有機層（または第５の無機層）．．．の要領で、１以上の層が有機層と無機層とが交互に積層されていてもよい。交互積層体の最上層は無機層であっても有機層であってもよい。
【００１８】
本発明のバリア性フィルム基板には、プラスチックフィルムと無機有機交互積層体の他に、必要に応じて他の層が設けられていてもよい。例えば、プラスチックフイルムと無機有機交互積層体との間、無機有機交互積層体の最上層の上、あるいはプラスチックフイルムの裏面に別の機能性層が設けられていてもよい。このようにして設けられる機能性層は、単一層であっても複数層であってもよい。
【００１９】
以下に本発明のバリア性フィルム基板の構成要素について詳しく説明する。
【００２０】
（無機層）
本発明における無機層とは、無機材料で構成される層を意味する。無機層は、ガス分子の透過を抑制しうる緻密な構造の薄膜である。無機層の例としては、金属化合物からなる薄膜（金属化合物薄膜）が挙げられる。無機層の形成方法は、目的の薄膜を形成できる方法であればいかなる方法でも用いることができる。例えば、スパッタリング法、真空蒸着法、イオンプレーティング法、プラズマＣＶＤ法などが適しており、具体的には特許第３４００３２４号、特開２００２−３２２５６１号、特開２００２−３６１７７４号各公報記載の形成方法を採用することができる。
前記無機層に含まれる成分は、上記性能を満たすものであれば特に限定されないが、例えば、Ｓｉ、Ａｌ、Ｉｎ、Ｓｎ、Ｚｎ、Ｔｉ、Ｃｕ、Ｃｅ、またはＴａ等から選ばれる１種以上の金属を含む酸化物、窒化物もしくは酸化窒化物などを用いることができる。これらの中でも、Ｓｉ、Ａｌ、Ｉｎ、Ｓｎ、Ｚｎ、Ｔｉから選ばれる金属の酸化物、窒化物もしくは酸化窒化物が好ましく、特にＳｉまたはＡｌの金属酸化物、窒化物もしくは酸化窒化物が好ましい。これらは、副次的な成分として他の元素を含有してもよい。
【００２１】
前記無機層の厚みに関しては特に限定されないが、厚みが厚すぎると曲げ応力によるクラックが発生し、薄すぎると膜が層を形成せずに島状に分布するため、いずれも水蒸気バリア性が悪くなる傾向がある。このため、各無機層の厚みは、それぞれ５ｎｍ〜５００ｎｍの範囲内であることが好ましく、さらに好ましくは、１０ｎｍ〜２００ｎｍである。また、２層以上の無機層は、各々が同じ組成であってもよいし、異なる組成であってもよい。
【００２２】
（有機層）
本発明のバリア性フィルム基板における有機層は、オキシラン環を有する有機ポリマー（以下、本発明のポリマーと略す）を主成分とする。本発明のポリマーは、オキシラン環を有するモノマー（以下、本発明のモノマーと略す）を単独または他のモノマーと混合してラジカル重合することにより作成することができる。本発明のポリマーは、上記一般式（１）で表されるモノマーから誘導される構造を有するのが好ましい。本明細書において、モノマーから誘導される構造とは、モノマーをラジカル重合等で重合した結果、ポリマー中に組み込まれた部分構造をいう。
【００２３】
一般式（１）中、Ｒ11は水素原子、アルキル基またはアリール基を表し、Ｒ12は水素原子、アルキル基またはハロゲン原子を表し、ａ１１、ａ１２は各々独立に１〜４の整数を表し、Ｌ11、Ｌ12は各々独立に２価の連結基を表し、Ｌ13は（ａ１１＋ａ１２）価の連結基を表す。
【００２４】
一般式（１）においてＲ11は水素原子、アルキル基（たとえばメチル基、エチル基、ブチル基など）、またはアリール基（たとえばフェニル基）である。このうち、水素原子もしくはアルキル基が好ましい。Ｒ12は水素原子、アルキル基（たとえばメチル基、エチル基、ブチル基など）、またはハロゲン原子（たとえばフッ素原子、塩素原子）である。このうち水素原子もしくはアルキル基が好ましい。
【００２５】
Ｌ11、Ｌ12は各々独立に２価の連結基を表し、単結合、酸素原子、カルボニル基、アルキレン基（たとえばメチレン基、エチレン基、プロピレン基、ブチレン基、ペンチレン基、ヘキシレン基など）、アリーレン基（たとえばメチレン基、エチレン基、プロピレン基、ブチレン基、ペンチレン基、ヘキシレン基など）、−ＮＲ’−（Ｒ’は水素原子または炭素数１〜１０のアルキル基）から選ばれる２価の連結基、あるいはこれらの２価基を複数個直列に結合してなる２価の基（たとえばアルキレンアリーレン基、アルキレンオキシ基、アルキレンオキシアルキレン基、アルキレンオキシカルボニル基、アリーレンオキシカルボニル基、カルボキシアルキレンオキシ基、カルボキシアルキレンオキシカルボニル基など）を表す。
ａ１１が２以上の整数の場合、各々のａ１１に対応するＲ11またはＬ11は同じであっても異なっていてもよい。同様に、ａ１２が２以上の整数の場合、各々のａ１２に対応するＲ12またはＬ12は同じであっても異なっていてもよい。
【００２６】
Ｌ13は（ａ１１＋ａ１２）価の連結基であって、２〜５価の連結基であることが好ましい。Ｌ13が２価の連結基の場合、Ｌ13は前記Ｌ11、Ｌ12と同義である。Ｌ13が３〜５価の連結基の場合、Ｌ13は、前記２価の連結基Ｌ11、Ｌ12から１〜３個の任意の水素原子を引き抜いて生成する連結基と同じである。Ｌ13の価数はａ１１とａ１２の和に等しい。例えばａ１１が１で、ａ１２が１のとき、Ｌ13は２価の連結基を表す。ａ１１が２で、ａ１２が２のとき、Ｌは４価の連結基を表す。Ｒ11とＬ13は互いに結合して環を形成してもよい。Ｌ13は置換基を有していてもよいし、無置換であってもよい。
【００２７】
Ｌ13が置換基を有する場合、置換基としては、例えばアルキル基（好ましくは炭素数１〜２０、より好ましくは炭素数１〜１２、特に好ましくは炭素数１〜８であり、例えばメチル基、エチル基、ｉｓｏ−プロピル基、ｔｅｒｔ−ブチル基、ｎ−オクチル基、ｎ−デシル基、ｎ−ヘキサデシル基、シクロプロピル基、シクロペンチル基、シクロヘキシル基などが挙げられる。）、アルケニル基（好ましくは炭素数２〜２０、より好ましくは炭素数２〜１２、特に好ましくは炭素数２〜８であり、例えばビニル基、アリル基、２−ブテニル基、３−ペンテニル基などが挙げられる。）、アルキニル基（好ましくは炭素数２〜２０、より好ましくは炭素数２〜１２、特に好ましくは炭素数２〜８であり、例えばプロパルギル基、３−ペンチニル基などが挙げられる。）、アリール基（好ましくは炭素数６〜３０、より好ましくは炭素数６〜２０、特に好ましくは炭素数６〜１２であり、例えばフェニル基、ｐ−メチルフェニル基、ナフチル基などが挙げられる。）、アミノ基（好ましくは炭素数０〜２０、より好ましくは炭素数０〜１０、特に好ましくは炭素数０〜６であり、例えばアミノ基、メチルアミノ基、ジメチルアミノ基、ジエチルアミノ基、ジベンジルアミノ基などが挙げられる。）、アルコキシ基（好ましくは炭素数１〜２０、より好ましくは炭素数１〜１２、特に好ましくは炭素数１〜８であり、例えばメトキシ基、エトキシ基、ブトキシ基などが挙げられる。）、アリールオキシ基（好ましくは炭素数６〜２０、より好ましくは炭素数６〜１６、特に好ましくは炭素数６〜１２であり、例えばフェニルオキシ基、２−ナフチルオキシ基などが挙げられる。）、アシル基（好ましくは炭素数１〜２０、より好ましくは炭素数１〜１６、特に好ましくは炭素数１〜１２であり、例えばアセチル基、ベンゾイル基、ホルミル基、ピバロイル基などが挙げられる。）、アルコキシカルボニル基（好ましくは炭素数２〜２０、より好ましくは炭素数２〜１６、特に好ましくは炭素数２〜１２であり、例えばメトキシカルボニル基、エトキシカルボニル基などが挙げられる。）、アリールオキシカルボニル基（好ましくは炭素数７〜２０、より好ましくは炭素数７〜１６、特に好ましくは炭素数７〜１０であり、例えばフェニルオキシカルボニル基などが挙げられる。）、アシルオキシ基（好ましくは炭素数２〜２０、より好ましくは炭素数２〜１６、特に好ましくは炭素数２〜１０であり、例えばアセトキシ基、ベンゾイルオキシ基などが挙げられる。）、アシルアミノ基（好ましくは炭素数２〜２０、より好ましくは炭素数２〜１６、特に好ましくは炭素数２〜１０であり、例えばアセチルアミノ基、ベンゾイルアミノ基などが挙げられる。）、アルコキシカルボニルアミノ基（好ましくは炭素数２〜２０、より好ましくは炭素数２〜１６、特に好ましくは炭素数２〜１２であり、例えばメトキシカルボニルアミノ基などが挙げられる。）、アリールオキシカルボニルアミノ基（好ましくは炭素数７〜２０、より好ましくは炭素数７〜１６、特に好ましくは炭素数７〜１２であり、例えばフェニルオキシカルボニルアミノ基などが挙げられる。）、スルホニルアミノ基（好ましくは炭素数１〜２０、より好ましくは炭素数１〜１６���特に好ましくは炭素数１〜１２であり、例えばメタンスルホニルアミノ基、ベンゼンスルホニルアミノ基などが挙げられる。）、スルファモイル基（好ましくは炭素数０〜２０、より好ましくは炭素数０〜１６、特に好ましくは炭素数０〜１２であり、例えばスルファモイル基、メチルスルファモイル基、ジメチルスルファモイル基、フェニルスルファモイル基などが挙げられる。）、カルバモイル基（好ましくは炭素数１〜２０、より好ましくは炭素数１〜１６、特に好ましくは炭素数１〜１２であり、例えばカルバモイル基、メチルカルバモイル基、ジエチルカルバモイル基、フェニルカルバモイル基などが挙げられる。）、アルキルチオ基（好ましくは炭素数１〜２０、より好ましくは炭素数１〜１６、特に好ましくは炭素数１〜１２であり、例えばメチルチオ基、エチルチオ基などが挙げられる。）、アリールチオ基（好ましくは炭素数６〜２０、より好ましくは炭素数６〜１６、特に好ましくは炭素数６〜１２であり、例えばフェニルチオ基などが挙げられる。）、スルホニル基（好ましくは炭素数１〜２０、より好ましくは炭素数１〜１６、特に好ましくは炭素数１〜１２であり、例えばメシル基、トシル基などが挙げられる。）、スルフィニル基（好ましくは炭素数１〜２０、より好ましくは炭素数１〜１６、特に好ましくは炭素数１〜１２であり、例えばメタンスルフィニル基、ベンゼンスルフィニル基などが挙げられる。）、ウレイド基（好ましくは炭素数１〜２０、より好ましくは炭素数１〜１６、特に好ましくは炭素数１〜１２であり、例えばウレイド基、メチルウレイド基、フェニルウレイド基などが挙げられる。）、リン酸アミド基（好ましくは炭素数１〜２０、より好ましくは炭素数１〜１６、特に好ましくは炭素数１〜１２であり、例えばジエチルリン酸アミド基、フェニルリン酸アミド基などが挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（ヘテロ原子として、例えば窒素原子、酸素原子、硫黄原子、セレン原子等を含む、好ましくは炭素数１〜３０、より好ましくは炭素数１〜２０の、例えばイミダゾリル基、ピリジル基、フリル基、ピペリジル基、モルホリノ基などが挙げられる。）などが挙げられる。
【００２８】
本発明のポリマーは上記一般式（２）で表されるビニルモノマーから誘導される構造を有することが特に好ましい。
【００２９】
一般式（２）中、Ｒ21は水素原子、アルキル基またはアリール基を表し、Ｒ22は水素原子またはメチル基を表し、ａ２１、ａ２２は各々独立に１〜４の整数を表し、Ｌ21、Ｌ22は各々独立に２価の連結基を表し、Ｌ23は（ａ２１＋ａ２２）価の連結基を表す。
一般式（２）において、Ｒ21は一般式（１）におけるＲ11と同義である。Ｒ22は水素原子またはメチル基であり、水素原子が好ましい。Ｌ21、Ｌ22、Ｌ23は一般式（１）におけるＬ11、Ｌ12、Ｌ13とそれぞれ同義である。Ｌ23の価数はａ２１とａ２２の和に等しい。例えばａ２１が１で、ａ２２が１のとき、Ｌは２価の連結基を表す。ａ２１が２で、ａ２２が２のとき、Ｌ2は４価の連結基を表す。Ｒ21とＬ23は互いに結合して環を形成してもよい。
【００３０】
以下に一般式（１）および（２）で表されるモノマーの具体例を示すが、本発明で用いることができるモノマーはこれらに限定されない。
【００３１】
【化３】
2007253589.tif 000004
【００３２】
【化４】
2007253589.tif 000005
【００３３】
本発明のポリマーが共重合ポリマーである場合、原料として混合される他のモノマーもビニルモノマーである。好ましいビニルモノマーとしては、アクリレート、メタクリレート、スチレン類、ビニルアシレート、アクリルアミド類等が挙げられる。これらのうち、アクリレート、メタクリレートが特に好ましい。
【００３４】
本発明においては有機層中に含まれる一般式（１）または（２）で表されるモノマー単位の含有率は有機層の１０質量％〜１００質量％であることが好ましく、２０質量％〜１００質量％であることがさらに好ましく、５０質量％〜１００質量％であることが特に好ましい。
【００３５】
有機層の形成方法としては、通常のバー塗布法、あるいは真空成膜法等を挙げることができる。真空成膜法としては、特に制限はないが、蒸着、プラズマＣＶＤ等の成膜方法が好ましく、成膜速度を制御しやすい抵抗加熱蒸着法がより好ましい。本発明においては成膜中もしくは成膜後に有機物を重合することにより、有機ポリマー層を形成させる。有機物を重合する方法としては特に限定は無いが、加熱重合、光（紫外線、可視光線）重合、電子ビーム重合、プラズマ重合、あるいはこれらの組み合わせが好ましく用いられる。加熱重合を行う場合、基材となるプラスチックフィルムは相応の耐熱性を有する必要がある。この場合、少なくとも、加熱温度よりもプラスチックフィルムのＴｇ（ガラス転移温度）が高いことが必要である。光重合を行う場合は、光重合開始剤を併用する。光重合開始剤はモノマーと同時に蒸着される。
【００３６】
未反応モノマーをポリマーに転換するためにポスト重合を行ってもよい。ポスト重合は加熱、光（紫外線、可視光線）照射、電子線照射、プラズマ照射、およびこれらの組み合わせを用いて行われる。ポスト重合は有機層を設置した直後に行ってもよいし、すべての層を設置した後に行ってもよい。有機層を複数層設置する場合は、各有機層設置ごとにポスト重合を行ってもよい。
有機層の膜厚については特に限定はないが、薄すぎると膜厚の均一性を得ることが困難となるし、厚すぎると外力によりクラックが発生し、バリア性が低下する。かかる観点から、上記有機層の厚みは、１０ｎｍ〜２０００ｎｍが好ましく、２０ｎｍ〜１０００ｎｍがさらに好ましく、５０ｎｍ〜５００ｎｍが最も好ましい。
【００３７】
（プラスチックフィルム）
本発明のバリア性フィルム基板に用いられるプラスチックフィルムは、上記各層を保持できるフィルムであれば特に制限はなく、使用目的等に応じて適宜選択することができる。前記プラスチックフィルムとしては、具体的に、ポリエステル、メタクリル樹脂、メタクリル酸−マレイン酸共重合体、ポリスチレン、透明フッ素樹脂、ポリイミド、フッ素化ポリイミド、ポリアミド、ポリアミドイミド、ポリエーテルイミド、セルロースアシレート、ポリウレタン、ポリエーテルエーテルケトン、ポリカーボネート、脂環式ポリオレフィン、ポリアリレート、ポリエーテルスルホン、ポリスルホン、フルオレン環変性ポリカーボネート、脂環変性ポリカーボネート、フルオレン環変性ポリエステル、アクリロイル化合物などの熱可塑性樹脂が挙げられる。
【００３８】
これらの樹脂のうち、ガラス転移温度（Ｔｇ）が１２０℃以上の樹脂が好ましく、２００℃以上の樹脂がより好ましく、２５０℃以上の樹脂がさらに好ましい。具体的な例としては（括弧内は略称：数字はＴｇを示す）、ポリエステルで特にポリエチルナフタレート（ＰＥＮ：１２１℃）、ポリアリレート（ＰＡｒ：２１０℃）、ポリエーテルスルホン（ＰＥＳ：２２０℃）、フルオレン環変性ポリカーボネート（ＢＣＦ−ＰＣ：特開２０００−２２７６０３号公報の実施例４の化合物：２２５℃）、脂環変性ポリカーボネート（ＩＰ−ＰＣ：特開２０００−２２７６０３号公報の実施例５の化合物：２０５℃）、フルオレン環変性ポリエステル（特開２００２−１４５９９８号公報の実施例１に記載のフイルム１〜５に用いられた化合物：３３４〜３６５℃）、アクリロイル化合物（特開２００２−８０６１６号公報の実施例−１の化合物：３００℃以上）等の化合物からなるフィルムが挙げられる。
【００３９】
（吸湿性層）
本発明のバリア性フイルム基板は吸湿性層を有してもよい。好ましい吸湿性層の例としては、アルカリ土類金属一酸化物から構成される層を挙げることができる。前記アルカリ土類金属一酸化物に含まれるアルカリ土類金属としては、Ｂｅ、Ｍｇ、Ｃａ、Ｓｒ、Ｂａが挙げられる。本発明においては何れのアルカリ土類金属をも使用することができるが、コスト、吸湿性を考慮すると、Ｃａ、Ｓｒ、Ｂａが好ましい。
【００４０】
（プライマー層）
本発明のバリア性フイルム基板は、プラスチックフィルム上に公知のプライマー層を設置することができる。プライマー層としては、例えばアクリル樹脂、エポキシ樹脂、ウレタン樹脂、シリコーン樹脂等の樹脂層、親水性樹脂共存下でゾルーゲル反応により形成する有機無機ハイブリッド層、無機蒸着層またはゾル−ゲル法による緻密な無機層を挙げることができる。
【００４１】
（保護層）
本発明のバリア性フイルム基板は保護層を有していてもよい。特に基板の裏面には保護層を設置するのが好ましい。保護層に使用するポリマーとしては、水溶性ポリマー、セルロースアシレート、ラテックスポリマー、水溶性ポリエステルなどが例示される。水溶性ポリマーとしては、ゼラチン、ゼラチン誘導体、カゼイン、寒天、アルギン酸ナトリウム、でんぷん、ポリビニルアルコール、ポリアクリル酸共重合体、無水マレイン酸共重合体などであり、セルロースアシレートとしてはカルボキシメチルセルロース、ヒドロキシエチルセルロースなどである。ラテックスポリマーとしては塩化ビニル含有共重合体、塩化ビニリデン含有共重合体、アクリル酸エステル含有共重合体、酢酸ビニル含有共重合体、ブタジエン含有共重合体などが挙げられる。
【００４２】
前記保護層には、バリア性フイルム基板の透明性を実質的に損なわない程度に無機または、有機の微粒子をマット剤として含有させることができる。無機の微粒子のマット剤としてはシリカ（ＳｉＯ2），二酸化チタン（ＴｉＯ2），炭酸カルシウム、炭酸マグネシウムなどを使用することができる。有機の微粒子マット剤としては、ポリメチルメタクリレ−ト、セルロ−スアセテ−トプロピオネ−ト、ポリスチレン、米国特許第４，１４２，８９４号明細書に記載されている処理液可溶性のもの、米国特許第４，３９６，７０６号明細書に記載されているポリマ−などを用いることができる。これらの微粒子マット剤の平均粒子サイズは０．０１〜１０μｍのものが好ましい。より好ましくは、０．０５〜５μｍである。また、その含有量は０．５〜６００ｍｇ／ｍ2が好ましく、さらに好ましくは、１〜４００ｍｇ／ｍ2である。
【００４３】
前記保護層は、一般によく知られた塗布方法、例えばディップコ−ト法、エア−ナイフコ−ト法、カ−テンコ−ト法、ロ−ラ−コ−ト法、ワイヤ−バ−コ−ト法、グラビアコ−ト法、スライドコート法、或いは、米国特許第２，６８１，２９４号明細書に記載のホッパ−を使用するエクストル−ジョンコ−ト法により塗布することができる。
【００４４】
（帯電防止層）
本発明のバリア性フィルム基板は、帯電防止層（導電性層）を有してもよい。帯電防止層は、バリア性フィルム基板の裏面（バリア層が形成されていない面）に形成することが好ましい。帯電防止層は、ガスバリアフィルムの取扱の際に帯電するのを防ぐ機能を付与するものであり、具体的には、イオン導電性物質や導電性微粒子を含有する層を設けることによって行う。
【００４５】
ここでイオン導電性物質とは電気伝導性を示し、電気を運ぶ担体であるイオンを含有する物質のことであり、例としてはイオン性高分子化合物を挙げることができる。イオン性高分子化合物としては、特公昭４９−２３８２８号、特公昭４９−２３８２７号、特公昭４７−２８９３７号各公報に見られるようなアニオン性高分子化合物；特公昭５５−７３４号、特開昭５０−５４６７２号、特公昭５９−１４７３５号、特公昭５７−１８１７５号、特公昭５７−１８１７６号、特公昭５７−５６０５９号各公報などに見られるような、主鎖中に解離基を持つアイオネン型ポリマー；特公昭５３−１３２２３号、特公昭５７−１５３７６号、特公昭５３−４５２３１号、特公昭５５−１４５７８３号、特公昭５５−６５９５０号、特公昭５５−６７７４６号、特公昭５７−１１３４２号、特公昭５７−１９７３５号、特公昭５８−５６８５８号、特開昭６１−２７８５３号、特公昭６２−９３４６号各公報に見られるような、側鎖中にカチオン性解離基を持つカチオン性ペンダント型ポリマー等を挙げることができる。
【００４６】
導電性微粒子である金属酸化物の例としては、ＺｎＯ、ＴｉＯ2、ＳｎＯ2、Ａｌ2Ｏ3、Ｉｎ2Ｏ3、ＳｉＯ2、ＭｇＯ、ＢａＯ、ＭｏＯ2、Ｖ2Ｏ5等、あるいはこれらの複合酸化物が好ましく、特にＺｎＯ、ＴｉＯ2およびＳｎＯ2が好ましい。異種原子を含む例としては、例えばＺｎＯに対してはＡｌ、Ｉｎ等の添加、ＴｉＯ2に対してはＮｂ、Ｔａ等の添加、またＳｎＯ２に対しては、Ｓｂ、Ｎｂ、ハロゲン元素等の添加が効果的である。これら異種原子の添加量は０．０１〜２５ｍｏｌ％の範囲が好ましいが、０．１〜１５ｍｏｌ％の範囲が特に好ましい。
【００４７】
（その他の機能性層）
本発明のバリア性フイルム基板は必要に応じて平滑化層、密着改良層、遮光層、反射防止層、ハードコート層等を設置してもよい。
【００４８】
＜有機ＥＬ素子＞
次に、本発明のバリア性フイルム基板を用いた有機ＥＬ素子（以下、本発明の有機ＥＬ素子と呼ぶ）について説明する。
本発明の有機ＥＬ素子は基板上に陰極と陽極を有し、両電極の間に有機発光層（以下、単に「発光層」と称する場合がある。）を含む有機化合物層を有する。発光素子の性質上、陽極および陰極のうち少なくとも一方の電極は、透明であることが好ましい。
本発明における有機化合物層の積層の態様としては、陽極側から、正孔輸送層、発光層、電子輸送層の順に積層されている態様が好ましい。さらに、正孔輸送層と発光層との間、または、発光層と電子輸送層との間には、電荷ブロック層等を有していてもよい。陽極と正孔輸送層との間に、正孔注入層を有してもよく、陰極と電子輸送層との間には、電子注入層を有してもよい。尚、各層は複数の二次層に分かれていてもよい。
【００４９】
（陽極）
陽極は、通常、有機化合物層に正孔を供給する電極としての機能を有していればよく、その形状、構造、大きさ等については特に制限はなく、発光素子の用途、目的に応じて、公知の電極材料の中から適宜選択することができる。前述のごとく、陽極は、通常透明陽極として設けられる。
【００５０】
陽極の材料としては、例えば、金属、合金、金属酸化物、導電性化合物、またはこれらの混合物が好適に挙げられる。陽極材料の具体例としては、アンチモンやフッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）等の導電性金属酸化物、金、銀、クロム、ニッケル等の金属、さらにこれらの金属と導電性金属酸化物との混合物または積層物、ヨウ化銅、硫化銅などの無機導電性物質、ポリアニリン、ポリチオフェン、ポリピロールなどの有機導電性材料、およびこれらとＩＴＯとの積層物などが挙げられる。この中で好ましいのは、導電性金属酸化物であり、特に、生産性、高導電性、透明性等の点からはＩＴＯが好ましい。
【００５１】
陽極は、例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、陽極を構成する材料との適性を考慮して適宜選択した方法に従って、前記基板上に形成することができる。例えば、陽極の材料として、ＩＴＯを選択する場合には、陽極の形成は、直流または高周波スパッタ法、真空蒸着法、イオンプレーティング法等に従って行うことができる。
【００５２】
本発明の有機電界発光素子において、陽極の形成位置としては特に制限はなく、発光素子の用途、目的に応じて適宜選択することができる。が、前記基板上に形成されるのが好ましい。この場合、陽極は、基板における一方の表面の全部に形成されていてもよく、その一部に形成されていてもよい。なお、陽極を形成する際のパターニングとしては、フォトリソグラフィーなどによる化学的エッチングによって行ってもよいし、レーザーなどによる物理的エッチングによって行ってもよく、また、マスクを重ねて真空蒸着やスパッタ等をして行ってもよいし、リフトオフ法や印刷法によって行ってもよい。陽極の厚みとしては、陽極を構成する材料により適宜選択することができ、一概に規定することはできないが、通常、１０ｎｍ〜５０μｍ程度であり、５０ｎｍ〜２０μｍが好ましい。
【００５３】
陽極の抵抗値としては、１０3Ω／□以下が好ましく、１０2Ω／□以下がより好ましい。陽極が透明である場合は、無色透明であっても、有色透明であってもよい。透明陽極側から発光を取り出すためには、その透過率としては、６０％以上が好ましく、７０％以上がより好ましい。なお、透明陽極については、沢田豊監修「透明電極膜の新展開」シーエムシー刊（１９９９）に詳述があり、ここに記載される事項を本発明に適用することができる。耐熱性の低いプラスティック基材を用いる場合は、ＩＴＯまたはＩＺＯを使用し、１５０℃以下の低温で成膜した透明陽極が好ましい。
【００５４】
（陰極）
陰極は、通常、有機化合物層に電子を注入する電極としての機能を有していればよく、その形状、構造、大きさ等については特に制限はなく、発光素子の用途、目的に応じて、公知の電極材料の中から適宜選択することができる。陰極を構成する材料としては、例えば、金属、合金、金属酸化物、電気伝導性化合物、これらの混合物などが挙げられる。具体例としてはアルカリ金属（たとえば、Ｌｉ、Ｎａ、Ｋ、Ｃｓ等）、アルカリ土類金属（たとえばＭｇ、Ｃａ等）、金、銀、鉛、アルミニウム、ナトリウム−カリウム合金、リチウム−アルミニウム合金、マグネシウム−銀合金、インジウム、イッテルビウム等の希土類金属、などが挙げられる。これらは、１種単独で使用してもよいが、安定性と電子注入性とを両立させる観点からは、２種以上を好適に併用することができる。
【００５５】
これらの中でも、陰極を構成する材料としては、電子注入性の点で、アルカリ金属やアルカリ土類金属が好ましく、保存安定性に優れる点で、アルミニウムを主体とする材料が好ましい。
アルミニウムを主体とする材料とは、アルミニウム単独、アルミニウムと０．０１〜１０質量％のアルカリ金属またはアルカリ土類金属との合金若しくはこれらの混合物（例えば、リチウム−アルミニウム合金、マグネシウム−アルミニウム合金など）をいう。なお、陰極の材料については、特開平２−１５５９５号公報、特開平５−１２１１７２号公報に詳述されており、これらの広報に記載の材料は、本発明においても適用することができる。
【００５６】
陰極の形成方法については、特に制限はなく、公知の方法に従って行うことができる。例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、前記した陰極を構成する材料との適性を考慮して適宜選択した方法に従って形成することができる。例えば、陰極の材料として、金属等を選択する場合には、その１種または２種以上を同時または順次にスパッタ法等に従って行うことができる。陰極を形成するに際してのパターニングは、フォトリソグラフィーなどによる化学的エッチングによって行ってもよいし、レーザーなどによる物理的エッチングによって行ってもよく、マスクを重ねて真空蒸着やスパッタ等をして行ってもよいし、リフトオフ法や印刷法によって行ってもよい。
【００５７】
本発明において、陰極形成位置は特に制限はなく、有機化合物層上の全部に形成されていてもよく、その一部に形成されていてもよい。また、陰極と前記有機化合物層との間に、アルカリ金属またはアルカリ土類金属のフッ化物、酸化物等による誘電体層を０．１〜５ｎｍの厚みで挿入してもよい。この誘電体層は、一種の電子注入層と見ることもできる。誘電体層は、例えば、真空蒸着法、スパッタリング法、イオンプレーティング法等により形成することができる。陰極の厚みは、陰極を構成する材料により適宜選択することができ、一概に規定することはできないが、通常１０ｎｍ〜５μｍ程度であり、５０ｎｍ〜１μｍが好ましい。
また、陰極は、透明であってもよいし、不透明であってもよい。なお、透明な陰極は、陰極の材料を１〜１０ｎｍの厚さに薄く成膜して、さらにＩＴＯやＩＺＯ等の透明な導電性材料を積層することにより形成することができる。
【００５８】
（有機化合物層）
本発明における有機化合物層について説明する。
本発明の有機電界発光素子は、発光層を含む少なくとも一層の有機化合物層を有しており、有機発光層以外の他の有機化合物層としては、前述したごとく、正孔輸送層、電子輸送層、電荷ブロック層、正孔注入層、電子注入層等の各層が挙げられる。
【００５９】
（（有機化合物層の形成））
本発明の有機電界発光素子において、有機化合物層を構成する各層は、蒸着法やスパッタ法等の乾式製膜法、転写法、印刷法等いずれによっても好適に形成することができる。
【００６０】
（（有機発光層））
有機発光層は、電界印加時に、陽極、正孔注入層、または正孔輸送層から正孔を受け取り、陰極、電子注入層、または電子輸送層から電子を受け取り、正孔と電子の再結合の場を提供して発光させる機能を有する層である。本発明における発光層は、発光材料のみで構成されていてもよく、ホスト材料と発光材料の混合層とした構成でもよい。発光材料は蛍光発光材料でも燐光発光材料であってもよく、ドーパントは１種であっても２種以上であってもよい。ホスト材料は電荷輸送材料であることが好ましい。ホスト材料は１種であっても２種以上であってもよく、例えば、電子輸送性のホスト材料とホール輸送性のホスト材料を混合した構成が挙げられる。さらに、発光層中に電荷輸送性を有さず、発光しない材料を含んでいてもよい。また、発光層は１層であっても２層以上であってもよく、それぞれの層が異なる発光色で発光してもよい。
【００６１】
本発明に使用できる蛍光発光材料の例としては、例えば、ベンゾオキサゾール誘導体、ベンゾイミダゾール誘導体、ベンゾチアゾール誘導体、スチリルベンゼン誘導体、ポリフェニル誘導体、ジフェニルブタジエン誘導体、テトラフェニルブタジエン誘導体、ナフタルイミド誘導体、クマリン誘導体、縮合芳香族化合物、ペリノン誘導体、オキサジアゾール誘導体、オキサジン誘導体、アルダジン誘導体、ピラリジン誘導体、シクロペンタジエン誘導体、ビススチリルアントラセン誘導体、キナクリドン誘導体、ピロロピリジン誘導体、チアジアゾロピリジン誘導体、シクロペンタジエン誘導体、スチリルアミン誘導体、ジケトピロロピロール誘導体、芳香族ジメチリディン化合物、８−キノリノール誘導体の金属錯体やピロメテン誘導体の金属錯体に代表される各種金属錯体等、ポリチオフェン、ポリフェニレン、ポリフェニレンビニレン等のポリマー化合物、有機シラン誘導体などの化合物等が挙げられる。
【００６２】
また、本発明に使用できる燐光発光材料は、例えば、遷移金属原子またはランタノイド原子を含む錯体が挙げられる。遷移金属原子としては、特に限定されないが、好ましくは、ルテニウム、ロジウム、パラジウム、タングステン、レニウム、オスミウム、イリジウム、および白金が挙げられ、より好ましくは、レニウム、イリジウム、および白金である。ランタノイド原子としては、ランタン、セリウム、プラセオジム、ネオジム、サマリウム、ユーロピウム、ガドリニウム、テルビウム、ジスプロシウム、ホルミウム、エルビウム、ツリウム、イッテルビウム、ルテシウムが挙げられる。これらのランタノイド原子の中でも、ネオジム、ユーロピウム、およびガドリニウムが好ましい。
【００６３】
錯体の配位子としては、例えば、G.Wilkinson等著，Comprehensive Coordination Chemistry, Pergamon Press社１９８７年発行、H.Yersin著，「Photochemistry and Photophysics of Coordination Compounds」 Springer-Verlag社１９８７年発行、山本明夫著「有機金属化学−基礎と応用−」裳華房社１９８２年発行等に記載の配位子などが挙げられる。具体的な配位子としては、好ましくは、ハロゲン配位子（好ましくは塩素配位子）、含窒素ヘテロ環配位子（例えば、フェニルピリジン、ベンゾキノリン、キノリノール、ビピリジル、フェナントロリンなど）、ジケトン配位子（例えば、アセチルアセトンなど）、カルボン酸配位子（例えば、酢酸配位子など）、一酸化炭素配位子、イソニトリル配位子、シアノ配位子であり、より好ましくは、含窒素ヘテロ環配位子である。上記錯体は、化合物中に遷移金属原子を一つ有してもよいし、また、２つ以上有するいわゆる複核錯体であってもよい。異種の金属原子を同時に含有していてもよい。
【００６４】
燐光発光材料は、発光層中に、０．１〜４０質量％含有されることが好ましく、０．５〜２０質量％含有されることがより好ましい。また、本発明における発光層に含有されるホスト材料としては、例えば、カルバゾール骨格を有するもの、ジアリールアミン骨格を有するもの、ピリジン骨格を有するもの、ピラジン骨格を有するもの、トリアジン骨格を有するものおよびアリールシラン骨格を有するものや、後述の正孔注入層、正孔輸送層、電子注入層、電子輸送層の項で例示されている材料が挙げられる。発光層の厚さは、特に限定されるものではないが、通常、１ｎｍ〜５００ｎｍであるのが好ましく、５ｎｍ〜２００ｎｍであるのがより好ましく、１０ｎｍ〜１００ｎｍであるのがさらに好ましい。
【００６５】
（（正孔注入層、正孔輸送層））
正孔注入層、正孔輸送層は、陽極または陽極側から正孔を受け取り陰極側に輸送する機能を有する層である。正孔注入層、正孔輸送層は、具体的には、カルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、ポルフィリン系化合物、有機シラン誘導体、カーボン、等を含有する層であることが好ましい。正孔注入層、正孔輸送層の厚さは、駆動電圧を下げるという観点から、各々５００ｎｍ以下であることが好ましい。
【００６６】
正孔輸送層の厚さとしては、１ｎｍ〜５００ｎｍであるのが好ましく、５ｎｍ〜２００ｎｍであるのがより好ましく、１０ｎｍ〜１００ｎｍであるのがさらに好ましい。また、正孔注入層の厚さとしては、０．１ｎｍ〜２００ｎｍであるのが好ましく、０．５ｎｍ〜１００ｎｍであるのがより好ましく、１ｎｍ〜１００ｎｍであるのがさらに好ましい。正孔注入層、正孔輸送層は、上述した材料の１種または２種以上からなる単層構造であってもよいし、同一組成または異種組成の複数層からなる多層構造であってもよい。
【００６７】
（（電子注入層、電子輸送層））
電子注入層、電子輸送層は、陰極または陰極側から電子を受け取り陽極側に輸送する機能を有する層である。電子注入層、電子輸送層は、具体的には、トリアゾール誘導体、オキサゾール誘導体、オキサジアゾール誘導体、イミダゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、有機シラン誘導体、等を含有する層であることが好ましい。
【００６８】
電子注入層、電子輸送層の厚さは、駆動電圧を下げるという観点から、各々５０ｎｍ以下であることが好ましい。電子輸送層の厚さとしては、１ｎｍ〜５００ｎｍであるのが好ましく、５ｎｍ〜２００ｎｍであるのがより好ましく、１０ｎｍ〜１００ｎｍであるのがさらに好ましい。また、電子注入層の厚さとしては、０．１ｎｍ〜２００ｎｍであるのが好ましく、０．２ｎｍ〜１００ｎｍであるのがより好ましく、０．５ｎｍ〜５０ｎｍであるのがさらに好ましい。電子注入層、電子輸送層は、上述した材料の１種または２種以上からなる単層構造であってもよいし、同一組成または異種組成の複数層からなる多層構造であってもよい。
【００６９】
（（正孔ブロック層））
正孔ブロック層は、陽極側から発光層に輸送された正孔が、陰極側に通りぬけることを防止する機能を有する層である。本発明において、発光層と陰極側で隣接する有機化合物層として、正孔ブロック層を設けることができる。正孔ブロック層を構成する有機化合物の例としては、ＢＡｌｑ等のアルミニウム錯体、トリアゾール誘導体、ＢＣＰ等のフェナントロリン誘導体、等が挙げられる。正孔ブロック層の厚さとしては、１ｎｍ〜５００ｎｍであるのが好ましく、５ｎｍ〜２００ｎｍであるのがより好ましく、１０ｎｍ〜１００ｎｍであるのがさらに好ましい。正孔ブロック層は、上述した材料の１種または２種以上からなる単層構造であってもよいし、同一組成または異種組成の複数層からなる多層構造であってもよい。
【００７０】
（保護層）
本発明において、有機ＥＬ素子全体は、保護層によって保護されていてもよい。
保護層に含まれる材料としては、平坦化作用を持つ材料、水分や酸素が素子内に入ることを抑止する機能を有しているものが好ましい。具体例としては、Ｉｎ、Ｓｎ、Ｐｂ、Ａｕ、Ｃｕ、Ａｇ、Ａｌ、Ｔｉ、Ｎｉ等の金属、ＭｇＯ、ＳｉＯ、ＳｉＯ2、Ａｌ2Ｏ3、ＧｅＯ、ＮｉＯ、ＣａＯ、ＢａＯ、Ｆｅ2Ｏ3、Ｙ2Ｏ3、ＴｉＯ2等の金属酸化物、ＳｉＮx等の金属窒化物、ＳｉＮxＯy等の金属窒化酸化物、ＭｇＦ2、ＬｉＦ、ＡｌＦ3、ＣａＦ2等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。これらのうち、金属の酸化物、窒化物、窒化酸化物が好ましく、珪素の酸化物、窒化物、窒化酸化物が特に好ましい。
【００７１】
保護層の形成方法については、特に限定はなく、例えば、真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、真空紫外ＣＶＤ法、コーティング法、印刷法、転写法を適用できる。本発明においては、保護層が導電性層として使用されてもよい。
【００７２】
（封止）
さらに、本発明の有機電界発光素子は、封止容器を用いて素子全体を封止してもよい。また、封止容器と発光素子の間の空間に水分吸収剤または不活性液体を封入してもよい。水分吸収剤としては、特に限定されることはないが、例えば、酸化バリウム、酸化ナトリウム、酸化カリウム、酸化カルシウム、硫酸ナトリウム、硫酸カルシウム、硫酸マグネシウム、五酸化燐、塩化カルシウム、塩化マグネシウム、塩化銅、フッ化セシウム、フッ化ニオブ、臭化カルシウム、臭化バナジウム、モレキュラーシーブ、ゼオライト、酸化マグネシウム等を挙げることができる。不活性液体としては、特に限定されることはないが、例えば、パラフィン類、流動パラフィン類、パーフルオロアルカンやパーフルオロアミン、パーフルオロエーテル等のフッ素系溶剤、塩素系溶剤、シリコーンオイル類が挙げられる。
【００７３】
別の封止法として、いわゆる固体封止法を用いてもよい。固体封止法とは有機ＥＬ素子の上に保護層を形成した後、接着剤層、バリア性支持体層を重ねて硬化する方法である。接着剤は特に制限はないが、熱硬化性エポキシ樹脂、光硬化性アクリレート樹脂等が例示される。バリア性支持体はガラスでもよいし、本発明のバリア性プラスチック基板でもよい。
【００７４】
さらに別の封止法として、いわゆる膜封止法を用いてもよい。膜封止法とは有機ＥＬ素子の上に、無機層、有機層の交互積層体を設ける方法である。交互積層体を設ける前に、有機ＥＬ素子を保護層で覆ってもよい。
【００７５】
本発明の有機電界発光素子は、陽極と陰極との間に直流（必要に応じて交流成分を含んでもよい）電圧（通常２ボルト〜１５ボルト）、または直流電流を印加することにより、発光を得ることができる。本発明の有機電界発光素子の駆動方法については、特開平２−１４８６８７号、同６−３０１３５５号、同５−２９０８０号、同７−１３４５５８号、同８−２３４６８５号、同８−２４１０４７号の各公報、特許第２７８４６１５号、米国特許５８２８４２９号、同６０２３３０８号の各明細書、等に記載の駆動方法を適用することができる。
【実施例】
【００７６】
以下に実施例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００７７】
［実施例１］  バリア性フィルム基板の作製と評価
プラスチックフィルム上に第１の無機層、第１の有機層、第２の無機層、第２の有機層、第３の無機層、第３の有機層、第４の無機層、第４の有機層を順に設けたバリア性フィルム基板（試料ＢＦ−１〜試料ＢＦ−５）を下記の手順にしたがって作製した。各試料の詳細は、表１に記載される通りである。
【００７８】
（１）プラスチックフィルムの作製
樹脂Ａを、濃度が１５質量％になるようにジクロロメタン溶液に溶解し、該溶液をダイコーティング法によりステンレスバンド上に流延した。次いで、バンド上から第一フィルムを剥ぎ取り、残留溶媒濃度が０．０８質量％になるまで乾燥させた。乾燥後、第一フィルムの両端をトリミングし、ナーリング加工した後に巻き取り、厚み１００μｍの基材フィルムＰＥ−１を作製した。ＰＥ−１のガラス転移温度（Ｔｇ）は３５５℃（ＤＭＡ法）であった。
【００７９】
（２）バリア性フィルム基板の形成
（２−１）第１の無機層の形成
スパッタリング装置を用いて、ＰＥ−１上に無機層（酸化アルミニウム）を形成した。ターゲットとしてアルミニウムを、放電ガスとしてアルゴンを、反応ガスとして酸素を用いた。成膜圧力は０．１Ｐａ、到達膜厚は５０ｎｍであった。
【００８０】
（２−２）第１有機層の形成
第１無機層を形成したプラスチックフイルム上に、表１に示す組成のモノマー２０ｇ、紫外線重合開始剤（Ｃｉｂａイルガキュアー１８４の商品名で市販されているもの）０．６ｇ、２−ブタノン２００ｇの混合溶液を液厚５μｍとなるようにワイヤーバーを用いて塗布した。室温にて２時間乾燥した後、高圧水銀ランプの紫外線を照射して硬化させ（積算照射量約２Ｊ／ｃｍ2）、第１有機層を形成した。膜厚はいずれの場合も約５００ｎｍであった。
【００８１】
（２−３）第２の無機層の形成
第１の無機層と同様の方法で第１の有機層上に第２の無機層を形成した。
【００８２】
（２−４）第２の有機層の形成
第１の有機層と同様の方法で第２の無機層上に第２の有機層を形成した。
【００８３】
（２−５）第３の無機層の形成
第１の無機層と同様の方法で第２の有機層上に第３の無機層を形成した。
【００８４】
（２−６）第３の有機層の形成
第１の有機層と同様の方法で第３の無機層上に第３の有機層を形成した。
【００８５】
（２−７）第４の無機層の形成
第１の無機層と同様の方法で第３の有機層上に第４の無機層を形成した。
【００８６】
以上のようにしてバリア性フィルム基板（ＢＦ−１〜５）を作成した。
【００８７】
【表１】
2007253589.tif 000006
【００８８】
【化５】
2007253589.tif 000007
【００８９】
（３）バリア性フィルム基板の物性評価
下記の方法でバリア性フィルム基板（ＢＦ−１〜５）の物性を評価した。
（３−１）水蒸気透過率
ＭＯＣＯＮ社製、「ＰＥＲＭＡＴＲＡＮ−Ｗ３／３１」を用いて、４０℃／相対湿度９０％における水蒸気透過率を各サンプルについて２０箇所測定を行った。いずれのサンプルも過半数の測定部位において水蒸気透過率が検出限界以下（０．０１ｇ／ｍ2・ｄａｙ以下と推定される）であった。
水蒸気透過率が観測可能な有限値を与えた部位をバリア性フイルム基板の故障部位と見なした。２０箇所の中で正常部位の見出される確率を歩留まりと定義し、百分率で表した。
（３−２）膜強度
ＪＩＳ Ｋ５６００−５−６（ＩＳＯ２４０９）に準拠した方法（クロスカット剥離法）で、バリア層の膜強度を調べた。評価値は膜破壊の起きなかった面積の比率（百分率）で表した。
（３−３）評価結果
以上のようにして調べたバリア性フィルム基板（ＢＦ−１〜５）の物性値を表２に示した。本発明のバリア性フイルム基板であるＢＦ−２〜５は比較例のＢＦ−１に比べて歩留まり、膜強度共に高いことがわかる。また、本発明のモノマーの含有量が多いほど歩留まり、膜強度共に高いことがわかる。
【００９０】
【表２】
2007253589.tif 000008
【００９１】
［実施例２］  有機ＥＬ素子の作製と評価
（１）有機ＥＬ素子の作成
前記のバリア性フィルム基板（ＢＦ−１〜５）を真空チャンバー内に導入し、ＩＴＯターゲットを用いて、ＤＣマグネトロンスパッタリングにより、厚み０．２μｍのＩＴＯ薄膜からなる透明電極を形成した。ＩＴＯ膜を有するバリア性フィルム基板を洗浄容器に入れ、２−プロパノール中で超音波洗浄した後、３０分間ＵＶ−オゾン処理を行った。この基板（陽極）上に真空蒸着法にて以下の有機化合物層を順次蒸着した。
（第１正孔輸送層）
銅フタロシアニン：膜厚１０ｎｍ
（第２正孔輸送層）
ＮＰＤ：膜厚４０ｎｍ
（発光層兼電子輸送層）
Ａｌｑ：膜厚６０ｎｍ
【００９２】
【化６】
2007253589.tif 000009
【００９３】
最後にフッ化リチウムを１ｎｍ、金属アルミニウムを１００ｎｍ順次蒸着し陰極とした。
このものを、大気に触れさせること無く、アルゴンガスで置換したグローブボックス内に入れ、ガラス製の封止缶および紫外線硬化型の接着剤（ＸＮＲ５５１６ＨＶ、長瀬チバ（株）製）を用いて封止し、有機ＥＬ素子（ＯＥＬ−１〜５）を得た。
【００９４】
（２）有機ＥＬ素子の評価
有機ＥＬ素子（ＯＥＬ−１〜５）に９Ｖの電圧を印加して発光させた。いずれの素子もＡｌｑに由来する緑色の発光を示した。
【００９５】
（３）湿熱保存性の評価
有機ＥＬ素子（ＯＥＬ−１〜５）を６０℃相対湿度９０％の条件化で３日間保存した後、９Ｖの電圧を印加して発光させた。発光面状を顕微鏡で観察したところ、ＯＥＬ−１はダークスポットが観察された。一方、ＯＥＬ２〜５にはダークスポットが観察されなかった。
【産業上の利用可能性】
【００９６】
本発明のバリア性フイルム基板は水蒸気に対するバリア性が高く、膜強度が高い。また、このような特徴を有するバリア性フィルム基板を有する有機ＥＬ素子はダークスポットが発生しないという長所を有する。したがって、本発明は産業上の利用可能性が高い。